АЛКЕНИЛ-АРОМАТИЧЕСКАЯ ПЕНА, ИМЕЮЩАЯ ХОРОШЕЕ КАЧЕСТВО ПОВЕРХНОСТИ, ВЫСОКИЕ ТЕПЛОИЗОЛИРУЮЩИЕ СВОЙСТВА И НИЗКУЮ ПЛОТНОСТЬ

1. Экструдированная термопластичная полимерная пена, содержащая полимерную композицию, где, по меньшей мере, 70 мас.% полимерной композиции представляют собой один или несколько алкенил-ароматических полимеров, которые содержат менее чем 20 мас.% ковалентно связанных галогенов по отношению к массе алкенил-ароматического полимера и которые имеют полидисперсность меньше, чем 2,5, и где как полимерная композиция, так и один или несколько алкенил-ароматических полимеров имеют растворимость в воде больше чем 0,09 моль на килограмм (моль/кг) и 2,2 моль/кг или меньше при условиях 130°С и давления 101 кПа; термопластичная полимерная пена отличается тем, что имеет:
3
(a) плотность 64 кг/м или меньше;
(b) теплопроводность согласно методу ASTM C518-04 32 мВт/м·К или меньше, по меньшей мере, через 180 дней старения;
2
(c) одну или несколько первичных поверхностей и ширину, где 98% или более любой части в 200 см любой первичной поверхности пены, которая центрируется на первичной поверхности пены и простирается на 80% ширины пены, не содержит дефектов;
(d) содержание открытых ячеек меньше, чем 30% согласно методу ASTM D6226-05; и
(e) не содержащий хлора фторированный пенообразующий агент, присутствующий при концентрации 0,4 моль или более на килограмм экструдированной термопластичной полимерной пены;
где алкенил-ароматический полимер состоит из смеси одного или нескольких стирол-акрилонитриловых сополимеров и полистирола.
2. Пена по п.1, в которой пена не содержит хлорированных пенообразующих агентов.
3. Пена по п.1, в которой алкенил-ароматический полимер включает в себя стирол-акрилонитриловый сополимер и, необязательно, другой алкенил-ароматический полимер или сополимер.
4. Пена по п.1, в которой не содержащий хлора фторированный пенообразующий агент содержит один или несколько пенообразующих агентов, выбранных из 1,1,1,2-тетрафторэтана и 1,1-дифторэтана.
5. Пена по п.1, в которой не содержащий хлора фторированный пенообразующий агент представляет собой один или несколько пенообразующих агентов, выбранных из 1,1,1,2-тетрафторэтана и 1,1-дифторэтана.
6. Пена по п.1, в которой не содержащий хлора фторированный пенообразующий агент присутствует при концентрации 0,4 моль или более на килограмм пены.
7. Пена по п.1, дополнительно содержащая добавку, выбранную из группы, состоящей из нерастворимых смазывающих веществ и нуклеирующих агентов, имеющих сродство к ионам.
8. Пена по п.7, в которой добавку выбирают из группы, состоящей из талька, окисленного полиэтилена и нитрида бора.
9. Пена по п.1, в которой полимерная композиция имеет полидисперсность меньше, чем 2,5.
10. Способ получения экструдированной термопластичной полимерной пены, включающий в себя:
(a) получение вспениваемой полимерной композиции в экструдере, вспениваемая полимерная композиция содержит:
i) полимерную композицию, где по меньшей мере, 70 мас.% полимерной композиции представляют собой один или несколько алкенил-ароматических полимеров, которые содержат меньше, чем 20 мас.% ковалентно связанных галогенов по отношению к массе алкенил-ароматического полимера и которые имеют полидисперсность меньше, чем 2,5, и где как полимерная композиция, так и один или несколько негалогенированных алкенил-ароматических полимеров имеют растворимость в воде больше, чем 0,09 моль/кг и 2,2 моль/кг или меньше, при условиях 130°С и давления 101 кПа; и
ii) 0,9-2 моль/кг композиции пенообразующего агента, содержащего:
1) один или несколько не содержащих хлора фторированных пенообразующих агентов при концентрации 0,4 моль/кг или более;
2) воду при концентрации, по меньшей мере, 0,15 моль/кг и вплоть до растворимости в воде полимерной композиции или остального пенообразующего агента, кроме не содержащего хлора фторированного пенообразующего агента, смотря, что меньше; и
3) один или несколько дополнительных не содержащих галогена пенообразующих агентов, иных, чем вода, принимая во внимание любую концентрацию остающегося пенообразующего агента;
где значения моль/кг представляют собой моли на килограмм алкенил-ароматического полимера; и
(b) увеличение объема вспениваемой полимерной композиции в виде термопластичного полимера; и
3
2
(c) последующее увеличение объема термопластичной полимерной пена посредством экспонирования термопластичной полимерной пены для пара или вакуума в течение некоторого периода времени для получения термопластичной полимерной пены, имеющей, по меньшей мере, одну первичную поверхность, плотность 64 кг/м или меньше, теплопроводность 32 мВт/м·К или меньше, по меньшей мере, через 180 дней старения согласно методу ASTM C518-04, 98% или более любой части в 200 см любой первичной поверхности пены, которая центрируется на первичной поверхности пены и простирается на 80% от ширины пены, не содержит дефектов и содержание открытых ячеек меньше, чем 30% согласно методу ASTM D6226-05.
11. Способ по п.10, в котором композиция пенообразующего агента не содержит хлорированных пенообразующих агентов.
12. Способ по п.10, в котором алкенил-ароматическая полимерная композиция содержит стирол-акрилонитриловый сополимер и, необязательно, другой алкенил-ароматический полимер или сополимер.
13. Способ по п.10, в котором алкенил-ароматический полимер состоит из смеси стирол-акрилонитрилового сополимера и полистирола.
14. Способ по п.10, в котором, по меньшей мере, 80 мас.% алкенил-ароматической полимерной композиции состоит из одного или нескольких стирол-акрилонитриловых сополимеров.
15. Способ по п.10, в котором не содержащий хлора фторированный пенообразующий агент представляет собой гидрофторуглерод.
16. Способ по п.10, в котором не содержащий хлора фторированный пенообразующий агент представляет собой один или несколько пенообразующих агентов, выбранных из 1,1,1,2-тетрафторэтана и 1,1-дифторэтана.
17. Способ по п.10, где дополнительный не содержащий галогена пенообразующий агент представляет собой двуокись углерода.
18. Способ по п.10, в котором вспениваемая композиция дополнительно содержит неорганическую добавку, производящую ионы, и еще одну дополнительную добавку, выбранную из группы, состоящей из нерастворимых смазывающих веществ и нуклеирующих агентов, имеющих сродство к ионам.
19. Способ по п.18, в котором дополнительную добавку выбирают из группы, состоящей из талька, окисленного полиэтилена и нитрида бора.
20. Способ по п.10, в котором полимерная композиция имеет полидисперсность меньше, чем 2,5.
21. Способ применения полимерной пены по п.1, включающий в себя стадию размещения полимерной пены между двумя областями.